(57)【要約】【課題】木質系ボード類、無機系ボード類、金属板などの表面に化粧シートを接着剤で貼り合わせてなる化粧板を構成する化粧シートの提供を課題とする。【解決手段】基材シート上に、アンカーコート層と、２層以上のポリプロピレンを主体とする構成材料からなる透明樹脂層とがこの順で少なくとも積層されている化粧シートにおいて、前記透明樹脂層のうちのアンカーコート層と接する層が少なくとも弾性率が１〜８００ＭＰａのポリプロピレン系樹脂６０〜９５重量部とエチレン・αオレフィン共重合樹脂５〜４０重量部を含有する混合物からなり、かつ、該弾性率が１〜１〜８００ＭＰａのポリプロピレン系樹脂が少なくとも融点が５５〜９０℃のプロピレン・ブテンランダム共重合体１０〜１００重量部を含有していることを特徴とする。【選択図】図１
2008207465.tif 000002
【特許請求の範囲】
【請求項１】
基材シート上に、アンカーコート層と、ポリプロピレンを主体とする構成材料からなる２層以上の透明樹脂層とがこの順で少なくとも積層されている化粧シートであって、前記透明樹脂層のうちのアンカーコート層と接する層が少なくとも弾性率が１〜８００ＭＰａのポリプロピレン系樹脂６０〜９５重量部とエチレン・αオレフィン共重合樹脂５〜４０重量部を含有する混合物からなり、かつ、該弾性率が１〜１〜８００ＭＰａのポリプロピレン系樹脂が少なくとも融点が５５〜９０℃のプロピレン・ブテンランダム共重合体を１０〜１００重量部含有していることを特徴とする化粧シート。
【請求項２】
基材シート上に、アンカーコート層と、ポリプロピレンを主体とする構成材料からなる２層以上の透明樹脂層とがこの順で少なくとも積層されている化粧シートであって、前記透明樹脂層のうちのアンカーコート層と接する層が少なくとも弾性率が１〜８００ＭＰａのポリプロピレン系樹脂６０〜９５重量部とエチレン・αオレフィン共重合樹脂５〜４０重量部を含有する混合物からなり、かつ、該弾性率が１〜１〜８００ＭＰａのポリプロピレン系樹脂が少なくとも融点が５５〜９０℃のプロピレン・ブテンランダム共重合体を１０〜１００重量部と、ホモあるいはランダムポリプロピレンを１〜９０重量部含有する混合物からなることを特徴とする化粧シート。
【請求項３】
前記ポリプロピレン系樹脂とエチレン・αオレフィン共重合樹脂を含有する混合物のポリプロピレン系樹脂とエチレン・αオレフィン共重合樹脂のＪＩＳ  Ｋ７２１０により規定されるメルトマスフローレートは、ポリプロピレン系樹脂のメルトマスフローレートが、エチレン・αオレフィン共重合樹脂のメルトマスフローレートの３倍以上、７０倍以下であることを特徴とする請求項１または２記載の化粧シート。
【請求項４】
前記２層以上のポリプロピレンを主体とする構成材料からなる透明樹脂層が、Ｔダイによる加熱溶融共押出ラミネート法によって積層されてなるものであることを特徴とする請求項１〜３のいずれかに記載の化粧シート。
【請求項５】
前記透明樹脂層のうち、アンカーコート層と接する透明樹脂層の構成材料には０．１〜２．０重量部の不飽和カルボン酸あるいはその無水物がグラフト重合されていることを特徴とする請求項１〜４のいずれかに記載の化粧シート。
【発明の詳細な説明】
【技術分野】
【０００１】
本発明は、木質系ボード類、無機系ボード類、金属板などの下地材の表面に化粧シートを接着剤で貼り合わせてなる化粧板を構成する化粧シートに関するものである。
【背景技術】
【０００２】
従来、前記した構成になる化粧板の用途に用いられる化粧シートとしては、塩化ビニル樹脂製化粧シートが最も一般的であった。しかし、塩化ビニル樹脂は酸性雨の原因となる塩化水素ガスや猛毒物質であるダイオキシンを焼却時に発生させる原因物質といわれており、さらにはその塩化ビニル樹脂からなるシートにおいては、そこに添加されている可塑剤のブリードアウトにより派生する種々の問題点も指摘されており、環境保護などの観点からそれらの取り扱いには種々の配慮が求められている。このような状況のもと、最近はポリプロピレンやポリエチレン、アクリルなどの塩化ビニル樹脂以外の材料を使用した化粧シートが強く要望されるようになった。
【０００３】
このような事情により、ポリエチレン、ポリプロピレン、ポリエチレンテレフタレート、エチレンビニルアルコール、アクリルなどの樹脂やそれらの共重合体などを使用した化粧シートが、塩化ビニル樹脂を使用した化粧シートの代替品として種々提案され、市販されるようになってきている。
【０００４】
その中でも、化粧シートに要求される適度な柔軟性、耐磨耗性、耐傷性、耐熱性、耐薬品性、後加工性などを備え、なおかつ安価に提供されるポリプロピレンを用いた化粧シートがもっとも数多く提案されている。その中には単層のものもあるが、意匠性の観点から、２層以上の積層構造のものが大部分を占めている。
【０００５】
また近年は、ポリプロピレンを用いた化粧シートが市場に広く出回ってきたこともあり、化粧シートを板状の基材に貼り合わせて作る化粧板は、従来の木質基材のものだけではなく、アルミ基材や鋼板基材などに貼り合わせたものも多くなってきている。木質基材に貼り合せた化粧板の場合には、木質基材の裏面側にＶ字状の溝を掘り、その溝に沿って折り曲げを行うことで化粧板を様々な形状に加工していたが、例えば鋼板基材に貼り合せた化粧板の場合には、Ｖ溝などを設けずにプレス機などを用いて直接折り曲げ加工を行う為、木質基材に貼り合せたものと比べて、化粧シートには引張や折り曲げなどの負荷がより多くかかり、化粧シートに白化や割れが生じて、意匠性を低下させてしまうことがある。
【０００６】
これらの問題の解決のために、柔軟性に富んだポリプロピレンを使用するようにした提案（例えば、特許文献１参照。）や、ポリプロピレンにエチレン系エラストマーとスチレン系エラストマーを添加した樹脂をマレイン酸変性して、白化が生じにくい接着性樹脂層の構成材料として使用する提案（例えば、特許文献２参照。）が種々提案されている。
【特許文献１】特開２００６−８８３４９号公報
【特許文献２】特開２００４−１８１７０５号公報  これらのうち特に特許文献２に係る提案においては、水素添加スチレンブタジエン共重合エラストマーを混合することで白化抑制効果が得られるようにしているが、使用する樹脂が特殊かつ高価であり、コスト高になってしまう。また、水素添加スチレンブタジエン共重合エラストマーはポリプロピレン中に微分散されるが、あくまでポリプロピレンとは異種の材料である為に完全相溶はせず、混練などの条件あるいは加工環境などによっては白化が発生することもある。また、異種の樹脂を用いているため、廃材のリサイクルが難しい。
【発明の開示】
【発明が解決しようとする課題】
【０００７】
本発明は、以上のような問題点を解決するためになされたものであり、その課題とするところは、基材シート上に、アンカーコート層と、２層以上のポリプロピレンを主体とする構成材料からなる透明樹脂層とがこの順で少なくとも積層されている化粧シートであって、鋼板基材などに貼り合わせられた後の折り曲げ加工においても白化を生じることなく、しかも基材シート側と透明樹脂層との密着性能をも向上させた化粧シートを提供をすることである。
【課題を解決するための手段】
【０００８】
上記課題を達成するためになされ、請求項１に記載の発明は、基材シート上に、アンカーコート層と、ポリプロピレンを主体とする構成材料からなる2層以上の透明樹脂層とがこの順で少なくとも積層されている化粧シートであって、前記透明樹脂層のうちのアンカーコート層と接する層が少なくとも弾性率が１〜８００ＭＰａのポリプロピレン系樹脂６０〜９５重量部とエチレン・αオレフィン共重合樹脂５〜４０重量部を含有する混合物からなり、かつ、該弾性率が１〜１〜８００ＭＰａのポリプロピレン系樹脂が少なくとも融点が５５〜９０℃のプロピレン・ブテンランダム共重合体を１０〜１００重量部含有していることを特徴とする化粧シートである。
【０００９】
また、請求項２に記載の発明は、基材シート上に、アンカーコート層と、ポリプロピレンを主体とする構成材料からなる２層以上の透明樹脂層とがこの順で少なくとも積層されている化粧シートであって、前記透明樹脂層のうちのアンカーコート層と接する層が少なくとも弾性率が１〜８００ＭＰａのポリプロピレン系樹脂６０〜９５重量部とエチレン・αオレフィン共重合樹脂５〜４０重量部を含有する混合物からなり、かつ、該弾性率が１〜１〜８００ＭＰａのポリプロピレン系樹脂が少なくとも融点が５５〜９０℃のプロピレン・ブテンランダム共重合体を１０〜１００重量部と、ホモあるいはランダムポリプロピレンを１〜９０重量部含有する混合物からなることを特徴とする化粧シートである。
【００１０】
さらにまた、請求項３に記載の発明は、請求項１または２に記載の化粧シートにおいて、前記ポリプロピレン系樹脂とエチレン・αオレフィン共重合樹脂を含有する混合物のポリプロピレン系樹脂とエチレン・αオレフィン共重合樹脂のＪＩＳ  Ｋ７２１０により規定されるメルトマスフローレートは、ポリプロピレン系樹脂のメルトマスフローレートが、エチレン・αオレフィン共重合樹脂のメルトマスフローレートの３倍以上、７０倍以下であることを特徴とする。
【００１１】
さらにまた、請求項４に記載の発明は、請求項１〜３のいずれかに記載の化粧シートにおいて、前記２層以上のポリプロピレンを主体とする構成材料からなる透明樹脂層が、Ｔダイによる加熱溶融共押出ラミネート法によって積層されてなるものであることを特徴とする。
【００１２】
さらにまた、請求項５に記載の発明は、請求項１〜４のいずれかに記載の化粧シートにおいて、前記透明樹脂層のうち、アンカーコート層と接する透明樹脂層の構成材料には０．１〜２．０重量部の不飽和カルボン酸あるいはその無水物がグラフト重合されていることを特徴とする。
【発明の効果】
【００１３】
請求項１、２に記載の発明によれば、基材シートの上部にアンカーコート層が設けられていて、さらにその上に積層されている２層以上の透明樹脂層のうちの、アンカーコート層と接する側の層の構成材料として、弾性率が１〜８００ＭＰａのプロピレン系樹脂６０〜９５重量部と、エチレン・αオレフィン共重合樹脂５〜４０重量部とを含有する混合物
を用いているので、その透明樹脂層と基材シート側との間にそれらの積層を剥離させるような応力が生じた時、その応力を吸収するように働き、密着力も向上させることが可能となる。さらには弾性率の低いポリプロピレン系樹脂を用いているので、例えば鋼板上に貼り合わせた後の折り曲げ加工などにおいても、ポリプロピレン系樹脂とエチレン・αオレフィン共重合樹脂との間の乖離（クレイズ）に起因する白化や、シート延伸による結晶の配向化に起因する白化などを抑制することができるようになる。また弾性率１〜８００ＭＰａのポリプロピレン系樹脂を、プロピレン・ブテンランダム共重合体を単独使用かまたはホモあるいはランダムポリプロピレンとの混合物とすることによって、ポリプロピレン系樹脂がほぼ完全相溶の形で柔軟化される為、透明かつ均一な物性の透明樹脂層とすることができる。
【００１４】
また、請求項３に記載の発明によれば、ポリプロピレン系樹脂のメルトマスフローレートをエチレン・αオレフィン共重合樹脂のメルトマスフローレートの３倍以上、７０倍以下に限定することにより、透明樹脂層中のマトリックス・ドメイン構造を、透明樹脂層とアンカーコート層などとの間に剥離させるような応力が加わった時にその応力を吸収する能力を最大限に発揮させるようにすることが可能となる。その結果、さらなる密着力向上の効果が得られるようになる。
【００１５】
さらにまた、請求項４に記載の発明によれば、請求項１〜３のいずれかに記載の化粧シートの透明樹脂層を、Ｔダイによる加熱溶融共押出ラミネート法によって積層されてなるものとすることで、各透明樹脂層同士の積層が接着剤などを介することなく同時に行なえ、さらには基材シート側との積層も一度に行える為、効率的な化粧シートの製造が可能になる。
【００１６】
さらにまた、請求項５に記載の発明によれば、透明樹脂層の構成材料に０．１〜２．０重量部の不飽和カルボン酸あるいはその無水物をグラフト重合させることによって、透明樹脂層の表面に極性基を導入させ、基材シート側と透明樹脂層との密着強度をより向上させることが可能となる。
【発明を実施するための最良の形態】
【００１７】
以下本発明の実施の形態を図面に従って説明する。
【００１８】
図１には、本発明の一実施形態に係る化粧シートの概略の断面構造が示してある。この化粧シートは、非塩化ビニル系樹脂材料からなる基材シート１の上に、模様層２、アンカーコート層３が設けられていて、さらにその上にポリプロピレンを主体とする構成材料からなる透明樹脂層４及び透明樹脂層５が積層されてなるものである。
【００１９】
透明樹脂層５は、主に化粧シートの模様層の保護と意匠性の向上および、耐傷性、耐摩耗性、耐薬品性などが発現するように設けられており、上述したようにポリプロピレンを主体とする構成材料からなっている。耐傷性や耐摩耗性、さらには熱履歴に対する耐性を重視する場合には、プロピレンを単独で重合してできるホモポリプロピレンが好適に用いられる。ホモポリプロピレンはランダムポリプロピレンやブロックポリプロピレンと比較すると結晶化度が高く、弾性率などの数値も高い為、耐傷性や耐摩耗性などの性能が比較的良好となる。またホモポリプロピレンはポリプロピレンの中でも特に融点や軟化点などが高く、特にチグラーナッタ触媒により重合されたホモポリプロピレンの融点は１６０℃以上に達する為、熱履歴に対する耐性も高く、好ましく用いられる。
【００２０】
一方、本発明の化粧シートの木質基材や鋼板などへの貼り合わせの後における折り曲げなどの加工適性や、透明性などを重要視する場合には、透明樹脂層５の構成材料としては、プロピレン９０〜９９重量部に対しエチレン、ブテン、ヘキセン、オクテン、４−メチルペンテンなどを１つ以上トータルで１〜１０重量部ランダムに共重合させた、ランダムポリプロピレンが好適に用いられる。一般的にランダムポリプロピレンはホモポリプロピレンと比較して結晶化度が低い為、それにより構成される透明樹脂層の柔軟性が増し、透明性も向上するようになる。
【００２１】
上記した透明樹脂層５の構成材料の中に、各種ゴム成分を添加することで、それによって構成される透明樹脂層の柔軟性と透明性をより向上させるようにしてもよい。ゴム成分の種類としては、イソプレンゴム、ブタジエンゴム、ブチルゴム、αオレフィンコポリマーゴム、クロロプレンゴム、エピクロルヒドリンゴム、アクリルゴム、ウレタンゴム、シリコーンゴム、フッ素ゴム、スチレンブタジエンゴム、クロロスルフォン化ポリエチレンゴム、ニトリルゴム、多硫化ゴムなどが挙げられるが、材料の種類によっては、透明性を阻害する要因となりかねない為、注意が必要である。
【００２２】
また、化粧シートの機能性向上の為に、透明樹脂層５には必要に応じて熱安定剤、難燃剤、紫外線吸収剤、光安定剤、造核剤、ブロッキング防止剤、触媒補足剤などが適宜添加されていてもよい。
【００２３】
一方の透明樹脂層４の主たる役割は、前記した透明樹脂層５と基材シート１側との密着性を向上させることにある。その為に、この透明樹脂層４には、基材シート１側との積層を剥離させようとする応力が働いた時に、その剥離応力を分散・吸収させるような性能を付与させた層となっている。
【００２４】
特に、共押出にて透明樹脂層５と透明樹脂層４とを積層する場合には、透明樹脂層４も同じくポリプロピレン系樹脂を用いると、同種材料同士の共押出積層になる為、それらの積層強度は強固なものになる。
【００２５】
もし仮に、プロピレン成分が主体となっていない構成材料であっても、それが図２のようなマトリックス・ドメイン構造になっており、かつマトリックス部がポリプロピレンであるような場合には、共押出積層により両方の透明樹脂層間の積層強度は強固なものとなる。
【００２６】
しかしながら、透明樹脂層４にポリプロピレン系樹脂以外の材料を主成分とする樹脂を用いて、かつマトリックス部がポリプロピレン以外の材料になる場合には、多くの場合、共押出しされたものの積層部分の界面において密着力が発現しない。結晶化度を極端に低くした樹脂や、タッキファイヤーなどの粘着成分を添加した樹脂などの中には、ポリプロピレン系樹脂以外の樹脂でもポリプロピレン系樹脂と共押出して積層強度が得られるものもあるが、多くの場合は耐熱性に難があり、熱履歴があるとその後に強度の大幅な低下を招くことが多い。
【００２７】
本発明においては、透明樹脂層５を構成する材料としては、前述のようにポリプロピレン系樹脂を主体として用い、この透明樹脂層４を構成する材料も同じくポリプロピレン系樹脂を主体とする材料、特に弾性率１〜８００ＭＰａのポリプロピレン系樹脂６０〜９５重量部と、エチレン・αオレフィン共重合樹脂５〜４０重量部とを含有する混合物とし、かつこのポリプロピレン系樹脂が融点が５５〜９０℃のプロピレン・ブテンランダム共重合体を１０〜１００重量部含有する混合物とすることで、例えば、鋼板基材に本発明の化粧シートを貼り合わせた後の折り曲げ加工においても白化が生じることなく、かつその他の層との密着性も高いものとすることが可能となる。
【００２８】
また、透明樹脂層４の構成材料を、弾性率１〜８００ＭＰａのポリプロピレン系樹脂６０〜９５重量部と、エチレン・αオレフィン共重合樹脂５〜４０重量部とを含有する混合物とし、かつこのポリプロピレン系樹脂が融点が５５〜９０℃のプロピレン・ブテンランダム共重合体を１０〜１００重量部と、ホモあるいはランダムポリプロピレンを１〜９０重量部含有する混合物とすることによっても上述と同等の効果を発現することが可能となる。
【００２９】
透明樹脂層４のポリプロピレン系樹脂の弾性率が８００ＭＰａを超える場合には、剛性が高すぎる為に、例えば、化粧シートを鋼板基材に貼り合せた後の折り曲げ加工において、白化が発生してしまう。また１ＭＰａ未満の場合には、層の弾性率が低すぎる為に、充分な剥離強度が発現しない。
【００３０】
また透明樹脂層４のポリプロピレン系樹脂とエチレン・αオレフィン共重合樹脂との比率において、ポリプロピレン系樹脂の割合が９５重量部を超える場合には、エチレン・αオレフィン共重合樹脂による応力吸収能力が充分に発揮されず、密着力が低下する。また６０重量部未満の場合には、透明樹脂層４の凝集力が低下してしまい、充分な剥離強度が発現しない。
【００３１】
またプロピレン・ブテンランダム共重合体の融点は５５〜９０℃の範囲内とする。融点が９０℃を超えると、透明樹脂層４の白化を抑制するには不十分であり、かつまた５５度未満だと、樹脂の融点及び軟化点が低くなりすぎてしまう為、熱履歴に対する耐性が低くなってしまう。また、ブテンの代わりにエチレンなどのオレフィン材料を使用した場合には、充分な透明性が得られない。
【００３２】
上記条件を満足するような透明樹脂層４の構成材料に対して、さらにポリプロピレン系樹脂のメルトマスフローレートを、エチレン・αオレフィン共重合樹脂のメルトマスフローレートの３倍以上、７０倍以下の範囲内とすることによって、エチレン・αオレフィン共重合樹脂による応力吸収能力を最大限に発揮することができる。尚、ＪＩＳ  Ｋ７２１０にて規定されるメルトマスフローレートは、エチレン・αオレフィン共重合樹脂では１９０℃で溶融した場合の測定値、プロピレン系では２３０℃で溶融した場合の測定値であり、両者は測定条件が異なるが、数値の比較としては、それぞれの条件下で測定した数値同士の比較でよい。
【００３３】
ポリプロピレン系樹脂のメルトマスフローレートが、エチレン・αオレフィン共重合樹脂のメルトマスフローレートの３倍未満の場合には、両者の粘度差が小さい為に、エチレン・αオレフィン共重合樹脂がスジ状に引き伸ばされた形になり、層の凝集力を低下させてしまう。さらに粘度差が接近し、逆にエチレン・αオレフィン共重合樹脂のメルトマスフローレートがポリプロピレン系樹脂のメルトマスフローレートの２倍以上程度にまでなった場合には、マトリックスとドメインの関係が逆転し、エチレン・αオレフィン共重合樹脂がマトリックスにくる為に、共押出積層物の界面の強度が小さくなる。
【００３４】
また逆に、ポリプロピレン系樹脂のメルトマスフローレートが、エチレン・αオレフィン共重合樹脂のメルトマスフローレートの７０倍を超えた場合には、その溶融粘度差が大きすぎる為に、エチレン・αオレフィン共重合樹脂のドメインサイズが大きくなりすぎて、充分な応力吸収能力が発揮できなくなる。
【００３５】
上述した透明樹脂層４と透明樹脂層５との積層方法、及びそれらの積層物の基材シートの上部への積層方法としては、ドライラミネート法やサンドラミネート法をはじめとする公知の手法を用いてもよいが、Ｔダイによる加熱溶融共押出しラミネート法を用いることで、様々な利点を得ることができる。例えば、透明樹脂層４と透明樹脂層５との間には接着剤層を設けなくても良くなり、また透明樹脂層４と透明樹脂層５との積層物と基材シートとのラミネートが同時に行なえ、効率的な製造が可能になる。さらには、共押出ラミネ
ートを行なう際、冷却ロールに、化粧シートに付与したい意匠形状とは凹凸を反転させた柄を予め付与しておくことで、化粧シート表面へのエンボス模様の付与も同時に行なうことができるようにもなる。
【００３６】
また上記の様にＴダイによる加熱溶融共押出しラミネート法を用いる場合には、透明樹脂層４を構成する材料には、予め０．１〜２．０重量部の不飽和カルボン酸あるいはその無水物をグラフト重合しておくと、さらに密着力を向上させることが可能になる。ポリオレフィン樹脂は基本的には極性基を持たないため、ラミネート界面の密着性を向上させるには、何らかの方法で極性基を導入する必要がある為である。
【００３７】
押出ラミネート法において、ラミネート界面に極性基を導入する最も一般的な方法としては、樹脂温度を上げることにより、空気中の酸素によって溶融樹脂を酸化させる方法があるが、ポリプロピレン系樹脂の場合には、空気による酸化の影響が出始めるのはおよそ３００℃以上からであり、この温度域ではポリプロピレン系樹脂の熱劣化も始まる為、成形条件の設定が難しい。
【００３８】
また、オゾンガスを溶融樹脂のラミネート界面に吹付けることにより、溶融樹脂を強制酸化させる方法も一般的であるが、この場合は無色透明なオゾンガスを巾方向に均一に吹付ける技術が難しい。オゾン処理量の不足は密着強度を低下させることはもちろんのこと、ポリプロピレン系樹脂における過剰なオゾン処理は、積層界面の樹脂を劣化させてしまう可能性もあるので注意が必要である。
【００３９】
これらの方法に比べて、予めラミネート界面にあたる透明樹脂層４を構成する材料に０．１〜２．０重量部程度の不飽和カルボン酸あるいはその無水物をグラフト重合しておく方法は、押出温度が３００℃以下の低温であっても効果が期待でき、巾方向の極性基の導入量もほぼ均一なものになるという特徴をもつ。また、空気酸化やオゾン吹き付けによる極性基の導入方法は、その処理量がラミネートの速度に依存してしまうが、極性基を予めグラフト重合させておく方法では、その心配もない。
【００４０】
グラフト重合量としては、０．１〜２．０重量部が最適である。０．１重量部未満では、極性基の導入量としては少なく、充分なラミネート強度が発現しない。また２．０重量部を超えるとポリマーの分解が起きてしまい、樹脂の脆化や黄変などの問題が発生する。
【００４１】
尚、不飽和カルボン酸あるいはその無水物としては、アクリル酸、メタクリル酸、マレイン酸、フタル酸、シトラコン酸、イタコン酸、およびそれらの無水物などが挙げられるが、これらの中で無水マレイン酸が特に好ましい。
【００４２】
以下、本発明の化粧シートに関してさらに詳細な説明を続ける。
【００４３】
透明樹脂層４と基材シート１との間に設けてあるアンカーコート層３の構成材料としては、非塩化ビニル樹脂の材料を用いるのであれば、その材質などに制限は無いが、ポリオールとイソシアネートとの反応でウレタン結合を形成する２液硬化型ウレタン系樹脂が好ましく用いられる。そして、ポリオール成分としてはポリエステルポリオールか、あるいはポリエステルポリウレタンポリオールが好適に用いられる。さらにはイソシアネート成分としては、ヘキサメチレンジイソシアネートあるいはイソホロンジイソシアネートのうち、少なくとも一方を含むものが好ましく用いられる。またアンカーコート層３の形成方法としてはグラビア法（グラビア印刷法、グラビア塗布法）が好適に用いられるが、必ずしもこれに限定されるものではない。
【００４４】
本発明の化粧シートにおいては、基材シート１としては、ポリプロピレン、ポリエチレ
ン、エチレン酢酸ビニル共重合体、エチレンビニルアルコール共重合体、ポリスチレン、ＡＢＳ、ポリメタクリル酸メチル、ポリアクリル酸メチル、ポリアクリル酸ブチル、ポリ酢酸ビニル、ポリビニルアルコール、ポリビニルブチラール、ポリビニルアセタール、ポリエチレンテレフタレート、ポリブチレンテレフタレート、ポリエチレンナフタレート、ポリカーボネート、ポリウレタン、ポリアミド、ナイロン６、ナイロン６６などの非塩化ビニル系の樹脂材料からなるシートが具体的な例として挙げることができる。このうち、リサイクル性などを考慮すると、ポリプロピレンやポリエチレンからなる基材シートが望ましいが、必ずしもこの限りではない。
【００４５】
また、基材シート１を構成する上記樹脂中には、無機顔料、酸化防止剤、光安定剤、ブロッキング防止剤などの添加剤の１種もしくは２種以上を適宜の量で添加することは可能である。
【００４６】
本発明の化粧シートにおいては、基材シート１に隠蔽性を付与することができる。隠蔽を施す理由は、貼り合わせる木質系ボード、無機系ボード、金属板などの下地材が、化粧シートの表面から見えないようにするためである。但し、下地材の素材感を活かしたい場合には、その限りではない。
【００４７】
基材シート１に対する隠蔽性（隠蔽性層）や模様層２の付与は、基材シート１の表面あるいは裏面、あるいはその両方にグラビア印刷、凹版印刷、フレキソ印刷、シルク印刷、静電印刷、インクジェット印刷などの公知の印刷方法によるものが一般的であるが、必ずしもこの限りではない。またこの際に用いられるインキも公知のもの、すなわちビヒクルに染料または顔料などの着色剤や体質顔料などを添加し、さらに可塑剤、安定剤、ワックス、グリース、乾燥剤、硬化剤、増粘剤、分散剤、充填剤などを任意に添加して溶剤、希釈剤などで充分混練してなるインキでよい。
【００４８】
また、上記化粧シート用の基材シート１とは別の任意の転写用基材シートに、上記形成方法などによって隠蔽性層あるいは模様層、あるいはその両方を形成しておき、前記した熱ラミネート法、ドライラミネート法、またはウエットラミネート法、押出ラミネート法などにより、上記基材シート１と貼り合わせた後に、前記転写用基材シートを剥離して、隠蔽性層あるいは模様層、あるいはその両方を基材シート１上に転写する方法を用いることもできる。
【００４９】
また、基材シート１の製造方法としてＴダイ押出法を用いる場合には、それを製膜するための合成樹脂材料を染料や顔料などの隠蔽性のある着色剤により直接着色して加熱溶融状態でＴダイから押出して、得られる基材シート１を着色して隠蔽性を付与するようにしてもよい。
【００５０】
この場合のＴダイ押出法における基材シート１の着色方法としては、ドライカラー法やマスターバッチ法などがあるが、特に限定されるものではない。ドライカラー法とは、顔料を分散助剤や界面活性剤で処理した微粉末状の着色剤を、基材シート１を製膜するための着色されていない通常の合成樹脂材料中に直接混入して着色を行う方法である。一方、マスターバッチ法とは、基材シート１を製膜するための着色されていない通常の合成樹脂材料と高濃度の顔料を、溶融混練して予備分散したマスターバッチペレットを予め作製しておき、押出ホッパ内でこのマスターバッチペレットと基材シート１を製膜するための着色されていない通常の合成樹脂材料とをドライブレンドする方法である。
【００５１】
着色に使用される顔料の種類も通常用いられているものでよいが、特に耐熱性、耐候性を考慮して、酸化チタン、群青、カドミウム顔料、酸化鉄などの無機顔料が望ましい。また有機顔料でもフタロシアニン顔料、キナクリドン顔料などは使用できる。顔料の対樹脂
比率や色相は、隠蔽の度合い、意匠性を鑑みて適宜決められるものであり、特に制約はない。
【００５２】
また、基材シート１に模様層２を施す方法としては、基材シート１の表面に施す方法と、基材シート１自体（シート１の層内）に施す方法がある。表面に施す方法としては上記のような印刷方法や転写方法を用いることができる。基材シート１自体に施す方法としては、高濃度の顔料を基材シート１を構成する樹脂とは流動特性の異なる樹脂に溶融混練して予備分散したマスターバッチペレット、あるいは木粉、ガラス粉末などを、基材シート１を製膜するための隠蔽性を付与した上記合成樹脂材料に添加して加熱溶融し、押出し、製膜することにより、隠蔽性のある基材シート１自体にマスターバッチペレットや木粉やガラス粉末などによる模様を付与する方法もある。勿論、基材シート１自体に着色隠蔽性や模様を付与するこれらの方法と、前述した印刷方法、転写方法などを併用することもできる。
【００５３】
また、隠蔽性のある基材シート１の製造方法としてカレンダー法を用いる場合において、同様の手法、即ち基材シート１をカレンダー法にて製造しながら、同時に基材シート１自体に着色隠蔽性や模様を付与する方法、またはこれらの方法と前述した印刷方法、転写方法などを併用した手法で、基材シート１に対して隠蔽性および模様を付与することができる。
【００５４】
本発明の化粧シートにおいては、場合によっては、化粧シートの表面の手触り感や、より一層の意匠感を得るため、図３のように、透明樹脂層５に凹陥模様６を施し、さらに必要に応じてその凹陥部内に充填インキ７を埋め込むようにしてもよい。そしてさらに化粧シートの意匠感や諸物性などを高める為の施策として、化粧シートの最表層への表面保護層８を積層するようにしてもよい。
【００５５】
凹陥模様６を施す方法としては、通常の熱圧エンボス加工法でも良いが、前記したように化粧シートの製造方法としてＴダイ共押出法を用いる場合には、溶融樹脂を冷却固化させるチルロールの表面に凹陥模様を反転した突起模様を施しておき、押し出された樹脂をチルロールとプレスロールとの間でエンボスして、透明樹脂層あるいは透明ポリプロピレン樹脂層の表面に凹陥模様を施す方法が好適に用いられる。
【００５６】
以下、実施例により、本発明をより詳細に説明する。
【実施例】
【００５７】
基材シートとして、ランダムポリプロピレン樹脂に無機顔料を６重量％、フェノール系酸化防止剤を０．２重量％、ヒンダードアミン系光安定剤を０．３重量％、ブロッキング防止剤を０．２重量％添加してなる樹脂を溶融押出して得られたシートを用い、その表面にコロナ処理を施した後、グラビア印刷法により絵柄用インキ（東洋インキ製造株式会社製；ラミスター）を使用して木目模様を施し、模様層を形成した。さらに木目模様の模様層２上に２液硬化型のウレタン系アンカーコート剤（三井化学ポリウレタン株式会社製；タケラック（主剤）とタケネート（硬化剤））からなるアンカーコート剤をグラビア印刷法により厚み約１μｍで塗工して、アンカーコート層を形成した。
【００５８】
次に、アンカーコート層の上面に、軟質ポリプロピレン樹脂（株式会社プライムポリマー製  プライムＴＰＯ  Ｊ−５９００）にフェノール系酸化防止剤を０．２重量部、ヒンダードアミン系光安定剤を０．５重量部、ベンゾトリアゾール系紫外線吸収剤を０．５重量部添加したもの（樹脂Ａ）と、表１に示す配合割合で樹脂１〜３を溶融混練したもの（樹脂Ｂ）とを、厚みの比が、樹脂Ａ層／樹脂Ｂ層＝６５μｍ／１５μｍでかつ樹脂Ｂ層とアンカーコート層とが接するように、押出温度２３０℃でＴダイ共押出ラミネート法によ
り２層構成になる透明樹脂層を積層し、実施例１〜４に係る本発明の化粧シートを得た。
【００５９】
【表１】
2008207465.tif 000003
表１に示す樹脂は以下の通りである。
［Ｆ３２９ＲＡ］
メルトマスフローレート２５、引張弾性率６００ＭＰａのランダムポリプロピレン（株式会社プライムポリマー製）
［タフマーＸＭ］
メルトマスフローレート７、融点７５℃、引張弾性率６００ＭＰａのプロピレン・ブテン共重合体（三井化学株式会社製）
［タフマーＡ］
メルトマスフローレート１８のエチレン・ブテン共重合体（三井化学株式会社製）
［タフマーＰ］
メルトマスフローレート０．４のエチレン・プロピレン共重合体（三井化学株式会社製）
樹脂Ｂ層を構成する樹脂を、表２に示す配合割合で樹脂５〜７を溶融混練したものに代えた他は、上記実施例１〜４と同様の手法を用いて、比較のための実施例５〜６に係る化粧シートを得た。
【００６０】
【表２】
2008207465.tif 000004
表２に示す樹脂は以下の通りである。
［Ｊ−２０００ＧＰ］
メルトマスフローレート２１、引張弾性率１４５０ＭＰａのホモポリプロピレン（株式会社プライムポリマー製）
このようにして得られた実施例１〜４および実施例５〜６のそれぞれの化粧シートについて次の４項目の評価を行った。
＜比較評価＞
（１）２３℃雰囲気下での剥離強度。
（２）９０℃のオーブンで７２時間加熱した後の剥離強度。
（３）表面保護層（大日本インキ化学工業株式会社製  ＵＣクリヤー）を樹脂Ａ層の表面にコーティングした後の耐候試験［耐候試験機（ダイプラウインテス社製：ダイプラメタルウェザー）を使用し、照度７０ｍＷ／ｃｍ2（波長３００〜４００ｎｍ）、ブラックパネル温度５３℃とし、２０時間照射と４時間の結露モードを繰り返し、９６時間経過後に測定］後の剥離強度。
（４）厚さ０．５ｍｍの鋼板上に貼り合せた後、５℃の環境下で１Ｒ曲げを行なった際の、折り曲げ加工部の白化の程度。
【００６１】
尚、鋼板上への貼り合わせの際は、接着剤を活性化させて接着剤と化粧シートとの密着力を向上させるために、接着剤を塗布した鋼板を２００℃のオーブンで３分間加熱した後、鋼板の熱が冷めないうちにラミネーターを用いて化粧シートを貼り合わせ、その直後に冷水で冷却するという方法を採った。
【００６２】
上記の試験方法による評価結果を、表３に示す。
【００６３】
【表３】
2008207465.tif 000005
表３からも明らかなように、本発明に係る実施例１〜４の化粧シートは、比較のための例５〜５の化粧シートと比較して、折り曲げ加工時の白化が抑制されている。しかも、加熱や紫外線照射の後も、強度低下は最低限に抑制されている。特に紫外線照射後の剥離強度については、表１における樹脂１と樹脂２と、表２における樹脂５と樹脂６との混合物の弾性率との相関関係が見られ、弾性率が低いほど、剥離強度は高い傾向が見られた。但
し実施例１だけは弾性率が低いにもかかわらず、紫外線照射後の剥離強度の低下が少なかった。これは、樹脂１と樹脂２の混合物のＭＦＲの比が０．３９と小さく、剥離が凝集破壊になってしまった為である。しかしそれでも、実施例５〜６と比べれば、高い数値を示している。
【産業上の利用可能性】
【００６４】
本発明の化粧シートは、塩化ビニル樹脂を一切使用しないため環境問題の心配もなく、かつ市場での流通量の多いポリプロピレン系樹脂を主材料として採用している為に、安価で供給安定性が高いながらも、耐薬品性や耐傷付き性なども高い。さらに鋼板基材などに貼り合せた後の後加工性も良好である。さらに、耐熱密着性や耐候密着性も充分な値を有する。従って、意匠性にも優れた極めて実用性の高い化粧シートを提供することができる。
【図面の簡単な説明】
【００６５】
【図１】本発明の化粧シートの一実施形態に係る概略の断面構造を示す説明図である。
【図２】本発明の化粧シートの透明樹脂層のマトリックス・ドメイン構造を示す説明図である。
【図３】本発明の化粧シートの他の実施形態に係る概略の断面構造を示す説明図である。
【符号の説明】
【００６６】
１…基材シート
２…模様層
３…アンカーコート層
４…透明樹脂層
５…透明樹脂層
６…凹陥模様
７…充填インキ
８…表面保護層
２１…ドメイン
２２…マトリックス
【図１】
2008207465.tif 000006
【図２】
2008207465.tif 000007
【図３】
2008207465.tif 000008